(57)【要約】      （修正有）【課題】橋梁、道路、灯台、煙突、建物等の建造物の床盤や壁面などの補強をする為に、糸密度が高い織編物に対する樹脂含浸性が良好で、樹脂含浸シートの耐力が高く、施工時の作業性や作業効率の良い補強用繊維シートを提供。【解決手段】織編物からなる補強用繊維シートであって、前記繊維シートのたて糸及び／又はよこ糸として、水分率１５〜２００重量％に調整されたポリパラフェニレンテレフタルアミド繊維骨格内に、硬化性エポキシ化合物及び必要に応じて硬化剤を、浸透・含浸させてなるポリパラフェニレンテレフタルアミド繊維複合体を用いた補強用繊維シート。更に、前記繊維骨格内に両端末にアルキル基又はアルケニル基を有するオリゴオキシアルキレンからなる相溶化剤を、硬化性エポキシ化合物との合計量として、０．１〜１０．０重量％浸透・含浸させてなるポリパラフェニレンテレフタルアミド繊維複合体を用いた、補強用繊維シート。【選択図】なし【特許請求の範囲】
【請求項１】
織編物からなる補強用繊維シートであって、前記繊維シートのたて糸および／またはよこ糸として、水分率１５〜２００重量％に調整されたポリパラフェニレンテレフタルアミド繊維骨格内に、硬化性エポキシ化合物および必要に応じて硬化剤を、浸透・含浸させてなるポリパラフェニレンテレフタルアミド繊維複合体を用いたことを特徴とする補強用繊維シート。
【請求項２】
請求項１記載の水分率１５〜２００重量％に調整されたポリパラフェニレンテレフタルアミド繊維骨格内に、更に下記一般式（Ｉ）で表される相溶化剤を、前記硬化性エポキシ化合物との合計量として０．１重量％以上１０．０重量％以下、浸透・含浸させてなるポリパラフェニレンテレフタルアミド繊維複合体を用いたことを特徴とする補強用繊維シート。
【化１】
2018172823.tif 000007
（式中、Ｒ１  は炭素原子数１〜１０のアルキル基、または炭素原子数１〜１０のアルケニル基であり、Ｒ２は水素原子、または炭素原子数１〜５のアルキル基または炭素原子数１〜５のアルケニル基を示す。また、Ａは炭素原子数２〜４のアルキレン基を、ｎはオキシアルキレン基（ＡＯ）の平均付加モル数を表す１〜１０の整数である。なお、−（ＡＯ）−においては、同一のオキシアルキレン基が付加していても、２種類以上のオキシアルキレン基が付加していてもよい。）
【請求項３】
硬化性エポキシ化合物が、脂肪族エポキシ化合物、芳香環を有するエポキシ化合物から選ばれる１種類または、２種類以上の混合物である、請求項１または２に記載の補強用繊維シート。
【請求項４】
硬化性エポキシ化合物が、グリセロールジグリシジルエーテル、グリセロールトリグリシジルエーテル、ソルビトールポリグリシジルエーテル、ポリグリセロールポリグリシジルエーテルから選ばれる１種類または、２種類以上の混合物である、請求項１または２に記載の補強用繊維シート。
【請求項５】
請求項１〜４のいずれかに記載のポリパラフェニレンテレフタルアミド繊維複合体と、引張強さが１６ｃＮ／ｄｔｅｘ以上の高強度繊維との交編編物または交織織物であることを特徴とする補強用繊維シート。
【請求項６】
請求項１〜４のいずれかに記載のポリパラフェニレンテレフタルアミド繊維複合体の織編物における比率（質量比）が３０質量％以上である、請求項５に記載の補強用繊維シート。
【請求項７】
高強度繊維がパラ系アラミド繊維、高分子量ポリエチレン繊維、ポリアリレート繊維、ＰＢＯ（ポリベンゾビスオキサゾール）繊維、炭素繊維およびガラス繊維から選ばれる少なくとも１種である、請求項５または６に記載の補強用繊維シート。
【請求項８】
下記式（ＩＩ）で示す織編物カバーファクター（ＣＦ）が９００〜２，３００である、請求項１〜７のいずれかに記載の補強用繊維シート。
2018172823.tif 000008
ＣＦ：織編物カバーファクター
Ｄｗ：たて糸繊度（ｄｔｅｘ）
Ｄｆ：よこ糸繊度（ｄｔｅｘ）
Ｎｗ：たて糸密度（本／ｃｍ）
Ｎｆ：よこ糸密度（本／ｃｍ）
【発明の詳細な説明】
【技術分野】
【０００１】
本発明は、補強用繊維シートに関する。さらに詳細には、コンクリートや石、煉瓦製の橋梁、道路、灯台。煙突、建物などの建造物の床盤や壁面など、建造物の補強用繊維シートに関する。
【背景技術】
【０００２】
一般道路や高速道路などコンクリート製の建造物は多数存在するが、地震による破壊に対する耐震補強あるいは交通量の増加による耐久性の改善など常に補強する必要がある。また、歴史的建造物である石造りの灯台や、煉瓦製の建物、コンクリートや煉瓦製の煙突など、寿命の延長や耐震補強の必要な建造物がある。
【０００３】
それらの補強方法は、例えば鉄道高架などコンクリート柱の補強には、コンクリート面を覆う方法や、アラミド繊維や炭素繊維などの補強用繊維シートを建造物の壁面に樹脂で貼り付け、もしくは巻き付けて補強、補修する方法などがある。鉄板で覆う方法は、重い鋼板を扱うために施工には重機や頑丈な足場が必要で大がかりな工事となる。アラミド繊維や炭素繊維などの補強用繊維シートを貼り付け、もしくは巻き付ける方法は、重量物を扱う必要がないので、重機や大がかりな足場の必要がなく施工が簡単で、また狭い所での施工も容易にできる利点がある。
【０００４】
繊維シートによる補強、補修方法は、アラミド繊維などの引張強力が高い補強用繊維シートを、エポキシ系樹脂、ビニルエステル系樹脂、不飽和ポリエステル系樹脂、もしくはフェノール系樹脂等によってコンクリートの表面に接着させることにより行われる。その際、エポキシ樹脂は、繊維シートをコンクリートに接着させるだけでなく、繊維シートに含浸し、シートの強度を向上させ、さらに繊維シートの強度をコンクリートに伝える媒体としての役割を果たす。
【０００５】
補強用繊維シートをコンクリート柱に巻き付ける場合、必要な耐力を得るために補強用繊維シートの重ね巻きを行う。この場合、たとえば、３層巻きするよりも、その３倍の耐力の補強用繊維シートを用いて巻き付け補強をすれば、巻き付け作業時間は１／３に短縮される。このように補強用繊維シートにおいては、高い耐力（１００トン／ｍ以上）の繊維シートが望まれるが、高い耐力にするには、単位幅あたりの繊維量を多くしなければならない。その手段として、ヤーンの太さを太くするか、単位幅あたりのヤーンの本数を増加する手段があるが、いずれも補強用繊維シートの曲げ硬さを増加し、また樹脂含浸性を阻害する要因である。曲げ硬さの増加は、補強用繊維シートの建造物の隅角部への密着性を低下させると共に、樹脂含浸性は作業効率に影響する。
【０００６】
道路の床盤や柱、灯台などの補強用繊維シートは、一般的に高強度の補強が必要であることから、１枚の繊維シートで補強を完了できる高耐力の補強用繊維シートが求められている。高耐力補強用繊維シートは、それに用いる繊維の単位幅あたりの繊維密度を高くすることによって得られるが、単位幅あたりの繊維密度を多くすると繊維間の空間が少なくなり樹脂の含浸性が損なわれ、繊維シートと補強される建造物の積層面との接着力が低下し、十分な補強がされないことになる。特に平織りのように、たて・よこ糸の交錯点の多い織物は、高耐力シートにおいては樹脂の含浸性に問題を生じやすい。
【０００７】
特許文献１には、トンネル内のコンクリート面に貼り付ける補強用繊維シートに、アラミド繊維からなる目の粗い（目付が約１８０ｇ／ｍ２以下）織物、編物、メッシュ状物または三次元編物を用いる方法が提案されている。
【０００８】
特許文献２には、たて糸にアラミド繊維を用いよこ糸にたて糸よりも細い繊度のポリエステル繊維を用いて製織された、高耐力の一方向補強用繊維シートが提案されている。
【０００９】
特許文献３には、たて糸およびよこ糸にアラミド繊維を用いて製織された、通気性が５〜２０（ｃｍ３／ｃｍ２・ｓｅｃ）である、高耐力の二方向補強用繊維シートが提案されている。
【００１０】
特許文献４には、たて糸およびよこ糸にアラミド繊維を用いた、目付が５０〜１０００ｇ／ｍ２程度で、通気量が１００〜８００（ｃｍ３／ｃｍ２・ｓｅｃ）の範囲の補強用繊維シートが提案されている。通気量がこの範囲を下回ると、樹脂の浸透性が低下し、逆にこの範囲を越えるとシート状物の強度が低下し形態安定性が悪くなる繊維シートである。
【００１１】
これらの補強用繊維シートは、高耐力であっても目ずれがなく、樹脂含浸性の良いシートであるが、作業効率の点でより一層樹脂含浸性の良好なシートが求められている。
【００１２】
特許文献５には、たて糸にポリエチレン繊維を用い、よこ糸にたて糸よりも細い繊度のポリエステル繊維を用いて製織された繊維シートに、目付３５ｇ／ｍ２以下のポリエステル不織布を熱接着してなる補強用繊維シートが提案されている。このシートは、剛性が低いポリエチレン繊維製の織物に不織布を積層することで、補強用繊維シートの垂れ性を改善したものであるが、シートの製造工程が煩雑である。
【先行技術文献】
【特許文献】
【００１３】
【特許文献１】特開２００３−２６９０９０号公報（特許請求の範囲、［００１４］等）
【特許文献２】特開２０００−０３４６３９号公報（特許請求の範囲）
【特許文献３】特開２００１−１４６８１５号公報（特許請求の範囲）
【特許文献４】特開２００３−０１３６１２号公報（特許請求の範囲、［００３９］等）
【特許文献５】特開２０１５−１６１０３９号公報（特許請求の範囲、［００２５］等）
【発明の概要】
【発明が解決しようとする課題】
【００１４】
本発明は、上記従来技術に鑑みてなされたものであり、橋梁、道路、灯台、煙突、建物などの建造物の床盤や壁面などの補強をするために、布帛密度が高い織編物に対する樹脂含浸性が良好で、樹脂含浸シートの耐力が高く、施工時の作業性や作業効率の良い補強用繊維シートを提供することを目的とする。
【課題を解決するための手段】
【００１５】
前記課題を達成するため、本発明者等は鋭意検討を行った結果、アラミド繊維骨格内に硬化性エポキシ化合物を浸透させたアラミド繊維複合糸を織編してなる織編物を用いることにより、繊維密度が高い繊維シートへの樹脂含浸性が良く、耐力が高く、施工時の取扱性の良い補強用繊維シートが得られることを見出し、本発明を完成するに至った。
【００１６】
すなわち、本発明は、以下の通りである。
【００１７】
（１）織編物からなる補強用繊維シートであって、前記繊維シートのたて糸および／またはよこ糸として、水分率１５〜２００重量％に調整されたポリパラフェニレンテレフタルアミド繊維骨格内に、硬化性エポキシ化合物および必要に応じて硬化剤を、浸透・含浸させてなるポリパラフェニレンテレフタルアミド繊維複合体を用いたことを特徴とする補強用繊維シート。
（２）上記（１）記載の水分率１５〜２００重量％に調整されたポリパラフェニレンテレフタルアミド繊維骨格内に、更に下記一般式（Ｉ）で表される相溶化剤を、前記硬化性エポキシ化合物との合計量として０．１重量％以上１０．０重量％以下、浸透・含浸させてなるポリパラフェニレンテレフタルアミド繊維複合体を用いたことを特徴とする補強用繊維シート。
【化１】
2018172823.tif 000002
（式中、Ｒ１  は炭素原子数１〜１０のアルキル基、または炭素原子数１〜１０のアルケニル基であり、Ｒ２は水素原子、または炭素原子数１〜５のアルキル基または炭素原子数１〜５のアルケニル基を示す。また、Ａは炭素原子数２〜４のアルキレン基を、ｎはオキシアルキレン基（ＡＯ）の平均付加モル数を表す１〜１０の整数である。なお、−（ＡＯ）−においては、同一のオキシアルキレン基が付加していても、２種類以上のオキシアルキレン基が付加していてもよい。）
（３）硬化性エポキシ化合物が、脂肪族エポキシ化合物、芳香環を有するエポキシ化合物から選ばれる１種類または、２種類以上の混合物である、上記（１）または（２）に記載の補強用繊維シート。
（４）硬化性エポキシ化合物が、グリセロールジグリシジルエーテル、グリセロールトリグリシジルエーテル、ソルビトールポリグリシジルエーテル、ポリグリセロールポリグリシジルエーテルから選ばれる１種類または、２種類以上の混合物である、上記（１）または（２）に記載の補強用繊維シート。
（５）上記（１）〜（４）のいずれかに記載のポリパラフェニレンテレフタルアミド繊維複合体と、引張強さが１６ｃＮ／ｄｔｅｘ以上の高強度繊維との交編編物または交織織物であることを特徴とする補強用繊維シート。
（６）上記（１）〜（４）のいずれかに記載のポリパラフェニレンテレフタルアミド繊維複合体の織編物における比率（質量比）が３０質量％以上である、上記（５）に記載の補強用繊維シート。
（７）高強度繊維がパラ系アラミド繊維、高分子量ポリエチレン繊維、ポリアリレート繊維、ＰＢＯ（ポリベンゾビスオキサゾール）繊維、炭素繊維およびガラス繊維から選ばれる少なくとも１種である、上記（５）または（６）に記載の補強用繊維シート。
（８）下記式（ＩＩ）で示す織編物カバーファクター（ＣＦ）が９００〜２，３００である、上記（１）〜（７）のいずれかに記載の補強用繊維シート。
2018172823.tif 000003
ＣＦ：織編物カバーファクター
Ｄｗ：たて糸繊度（ｄｔｅｘ）
Ｄｆ：よこ糸繊度（ｄｔｅｘ）
Ｎｗ：たて糸密度（本／ｃｍ）
Ｎｆ：よこ糸密度（本／ｃｍ）
【発明の効果】
【００１８】
本発明の補強用繊維シートは、繊維密度が高い繊維シートへの樹脂含浸性が良好で、補強耐力が高く、効率的な補強が行える実用的価値が高いものである。
【発明を実施するための形態】
【００１９】
本発明の補強用繊維シートのたて・よこ糸に用いるポリパラフェニレンテレフタルアミド繊維複合体は、水分率１５〜２００重量％に調整されたポリパラフェニレンテレフタルアミド繊維骨格内に、硬化性エポキシ化合物および必要に応じて硬化剤を、更には下記一般式（Ｉ）で表される相溶化剤を、硬化性エポキシ化合物との合計量として０．１重量％以上１０．０重量％以下、浸透・含浸させてなるポリパラフェニレンテレフタルアミド繊維複合体である。
【００２０】
本発明におけるポリパラフェニレンテレフタルアミド（以下、「ＰＰＴＡ」と称する。）とは、テレフタル酸とパラフェニレンジアミンを重縮合して得られる重合体であるが、少量のジカルボン酸及びジアミンを共重合したものも使用することができ、得られる重合体又は共重合体の数平均分子量は通常２０，０００〜２５，０００の範囲内が好ましい。
【００２１】
ＰＰＴＡ繊維の製造方法の代表例としては、ＰＰＴＡを濃硫酸に溶解して、１８〜２０重量％の粘調な溶液とし、これを紡糸口金から吐出して、わずかの間空気中に紡出後、水中へ紡糸する。この時、口金吐出時のせん断速度を２５，０００〜５０，０００ｓｅｃ−１にするのが好ましい。その後、紡糸浴中で凝固した繊維を水酸化ナトリウム水溶液で中和処理した後、１００〜１５０℃で、好ましくは２０秒間以下熱処理することにより、水分率が１５〜２００重量％の範囲内にあるＰＰＴＡ繊維を調製することができる。
【００２２】
硬化性エポキシ化合物は、脂肪族エポキシ化合物、芳香環を有するエポキシ化合物のいずれも使用でき、これらを併用することもできる。
【００２３】
脂肪族エポキシ化合物としては、グリセロール、ソルビトール、ポリグリセロールなどの多価アルコールのグリシジルエーテル化合物から選ばれる１種または、２種以上の混合物であることが好ましい。例えば、グリセロールジグリシジルエーテル、グリセロールトリグリシジルエーテル、ポリグリセロールポリグリシジルエーテル、ソルビトールポリグリシジルエーテル、トリメチロールプロパンポリグリシジルエーテル、ペンタエリスリトールポリグリシジルエーテルなどが挙げられる。これらの中でも、グリセロールジグリシジルエーテル、グリセロールトリグリシジルエーテル、ソルビトールポリグリシジルエーテル、ポリグリセロールポリグリシジルエーテルが特に好ましく用いられる。
【００２４】
芳香環を有するエポキシ化合物としては、ビスフェノール型エポキシ樹脂から選ばれる１種または、２種以上の混合物であることが好ましい。例えば、ビス（４−ヒドロキシフェニル）メタン［ビスフェノールＦ］、２，２−ビス（４−ヒドロキシフェニル）プロパン［ビスフェノールＡ］、２，２−ビス（３−メチル−４−ヒドロキシフェニル）プロパン［ビスフェノールＣ］などのグリシジルエーテル化物が挙げられる。これらの中でも、常温で液状の、ビスフェノールＡ、ビスフェノールＦのグリシジルエーテル化物が特に好ましく用いられる。
【００２５】
硬化剤としては、アミン化合物が好ましく、三級アミン化合物が特に好ましい。例えば、ジメチルオクチルアミン、ジメチルデシルアミン、ジメチルラウリルアミンや、脂肪族一級アミンにエチレンオキサイドを付加した長鎖アルキルポリオキシエチレン型三級アミンなどが挙げられる。
【００２６】
相溶化剤は、下記一般式（Ｉ）で表されるグリコールエーテル系化合物が好ましく用いられる。Ｒ１ の炭素原子数が大きくなると、水溶性が低下するため水分率の高いＰＰＴＡ繊維に浸透・含浸し難くなる。ｎが大きくなると、高分子量化することによりＰＰＴＡ繊維に浸透・含浸し難くなる。相溶化剤は、硬化性エポキシ化合物よりも親水性の化合物であることが望ましい。
【化１】
2018172823.tif 000004
【００２７】
上記一般式（Ｉ）において、Ｒ１は炭素原子数１〜１０、好ましくは炭素原子数４〜８のアルキル基またはアルケニル基であり、Ｒ２は水素原子、または炭素原子数１〜５のアルキル基または炭素原子数１〜５のアルケニル基を示す。好ましくは、Ｒ２ は水素原子である。また、Ａは炭素原子数２〜４のアルキレン基、好ましくは炭素原子数２〜３のアルキレン基であり、ｎはオキシアルキレン基（ＡＯ）の平均付加モル数を表す１〜１０の整数、好ましくは２〜８である。なお、−（ＡＯ）−においては、同一のオキシアルキレン基が付加していても、２種類以上のオキシアルキレン基が付加していてもよい。
【００２８】
一般式（Ｉ）で示される化合物の具体例としては、ジエチレングリコールモノブチルエーテル、ジエチレングリコールモノ２−エチルヘキシルエーテル、ジプロピレングリコールモノブチルエーテル、ポリプロピレングリコール（ｎ＝３）グリセリルエーテルなどが挙げられる。グリコールエーテル系化合物は、それぞれ単独で使用してもよいし、２種類以上を適宜組み合わせて使用してもよい。
【００２９】
本発明のＰＰＴＡ繊維複合体では、硬化性エポキシ化合物及び相溶化剤の繊維への含浸量は、これらの合計量として、好ましくは０．１重量％以上１０．０重量％以下である。ここで、「含浸量」は、ＰＰＴＡ繊維の水分率を０％に換算したときの繊維重量に対する値である。望ましい含浸量は、それぞれ、０．１〜２．０重量％であり、特に好ましくは０．２〜１．０重量％である。
【００３０】
硬化剤を併用する場合、硬化剤の含浸量は０．０２〜１．０重量％が好ましく、特に好ましくは０．０４〜０．５重量％である。硬化性エポキシ化合物と硬化剤を浸透・含浸させたＰＰＴＡ繊維複合体では、硬化剤の触媒効果により硬化性エポキシ化合物が反応しやすくなることで、より短時間で、後述する硬化性エポキシ化合物のエージングを終了することができる。
【００３１】
次に、ＰＰＴＡ繊維複合体の製造方法を詳細に説明する。
先ず、水分率が１５〜２００重量％の範囲内にあるＰＰＴＡ繊維に、硬化性エポキシ化合物、硬化性エポキシ化合物と硬化剤、硬化性エポキシ化合物と相溶化剤、又は、硬化性エポキシ化合物と相溶化剤と硬化剤を付与し、ＰＰＴＡ繊維骨格内にこれらの薬剤を浸透・含浸させる。
【００３２】
薬剤を浸透・含浸させるＰＰＴＡ繊維の水分率が１５重量％以上の場合、平衡水分率よりも高い水分を含有する乾燥前の状態であるため、結晶サイズが比較的小さく、ＰＰＴＡ繊維結晶間の間隙が広いので、硬化性エポキシ化合物や相溶化剤を繊維骨格内に浸透・含浸させることが容易である。また、水分率が２００重量％以下であれば、繊維の巻き出しや巻き取り操作も容易である。水分率が２０〜５０重量％の範囲内にあることが、より好ましい。
【００３３】
浸透・含浸させた後、乾燥して、ＰＰＴＡ繊維の水分率を１５重量％未満、より好ましくは１０重量％未満、更に好ましくは３〜１０重量％の範囲内とし、繊維表面及び繊維内部に、硬化性エポキシ化合物のコーティング層、硬化性エポキシ化合物と相溶化剤のコーティング層、あるいは、硬化性エポキシ化合物と相溶化剤と硬化剤のコーティング層を形成する。
【００３４】
薬剤を浸透・含浸させたＰＰＴＡ繊維複合体は、乾燥により繊維骨格内の水分を除去することで、繊維表面及び繊維内部に、エポキシ化合物や相溶化剤を強固に含浸させることができる。また、当該乾燥は、エポキシ化合物を硬化させるためのエージングの役割も果たす。
【００３５】
薬剤を浸透・含浸させたＰＰＴＡ繊維複合体の乾燥は、任意の製造段階で実施することができ、例えば、水分率の高いＰＰＴＡ繊維複合体を乾燥した後にボビンに巻き取る方法、水分率の高いＰＰＴＡ繊維複合体を一旦ボビンに巻き取った後ボビンから巻き出して乾燥する方法、水分率の高いＰＰＴＡ繊維複合体を巻き取ったボビンを乾燥条件下に曝す方法のいずれを採用してもよい。
【００３６】
乾燥方法も、ＰＰＴＡ繊維の水分率を１５重量％未満、より好ましくは１０重量％未満にできる方法であれば、加熱乾燥（５０〜３００℃、好ましくは７０〜２５０℃）、熱風乾燥、減圧乾燥、マイクロ波乾燥、高周波乾燥などを採用することができ、これらの方法を併用することもできる。
【００３７】
硬化性エポキシ化合物及び相溶化剤を、ＰＰＴＡ繊維に付与する場合は、予め、硬化性エポキシ化合物と相溶化剤を、硬化性エポキシ化合物／相溶化剤＝２／８〜８／２（重量比）の割合で含有する薬剤原液を調製しておき、この薬剤原液を上記のＰＰＴＡ繊維に付与し、薬剤を含浸・浸透させるのがよい。薬剤原液を水などの溶媒で希釈した薬剤希釈液を用いてもよい。硬化剤は、なくても反応は進行するが、用いる硬化性エポキシ化合物の特性、所望の反応速度などによっては、使用してもよい。
【００３８】
薬剤原液には、その他の成分として、油剤、非イオン界面活性剤などの浸透剤、シリコーン系化合物、フッ素系化合物、有機界面活性剤などの平滑剤、静電防止剤、シラン系やイソシアネート系などのカップリング剤などが、それぞれ２０重量％以下の量、含有されていてもよい。
【００３９】
上記の薬剤原液あるいは薬剤希釈液を、ＰＰＴＡ繊維に付与する方法は、特に限定されるものではなく、従来公知の任意の方法が採用されてよく、例えば、浸漬給油法、スプレー給油法、ローラー給油法、計量ポンプを用いたガイド給油法などの方法で付与される。
【００４０】
ＰＰＴＡ繊維複合体では、繊維骨格内に浸透・含浸させた硬化性エポキシ化合物によって、エポキシ樹脂などとの濡れ性、接着性が向上する。ＰＰＴＡ繊維複合体は、通常のＰＰＴＡ繊維よりエポキシ樹脂など含浸樹脂に対する親和性が高い。ＰＰＴＡ繊維複合体をたて・よこ糸に用いた織編物は、繊維間の空間が少なくなっても樹脂含浸性が損なわれ難く、カバーファクターの高い織編物を提供することができる。また、カバーファクターを通常のＰＰＴＡ繊維を用いた織編物と同程度にしたときには、樹脂含浸性の高い、作業効率を改善した補強用繊維シートが得られる。更に、繊維骨格内に浸透・含浸させた相溶化剤によって、エポキシ樹脂など含浸樹脂との濡れ性が向上し、コンクリート面との補強用繊維シートとの間に空気層が発生するのを防止することができる。
【００４１】
本発明の補強用繊維シートは、上記の方法で製造されたＰＰＴＡ繊維複合体をたて糸および／またはよこ糸に用いた織編物、または、ＰＰＴＡ繊維複合体と引張強さが１６ｃＮ／ｄｔｅｘ以上の高強度繊維との交織織物あるいは交編編物で構成される。なお、引張強さは、ＪＩＳ  Ｌ  １０１３  ８．５に準じて測定した値である。
【００４２】
交織織物及び交編編物を形成する場合、ＰＰＴＡ繊維複合体をたて糸またはよこ糸に用いることができる。たて糸及び／またはよこ糸を、ＰＰＴＡ繊維複合体と高強度繊維との引揃え糸とすることもできる。交織織物及び交編編物におけるＰＰＴＡ繊維複合体の比率（質量比）は、良好な樹脂含浸性を保持するため、たて・よこ糸全量に対して、３０質量％以上が好ましく、より好ましくは５０質量％以上、更に好ましくは７０質量％以上である。
【００４３】
上記の高強度繊維としては、パラ系アラミド繊維、高分子量ポリエチレン繊維、ポリアリレート繊維、ＰＢＯ（ポリベンゾビスオキサゾール）繊維などの有機繊維；炭素繊維、ガラス繊維などの無機繊維；ステンレス繊維などの金属繊維が挙げられる。しなやかさ、軽量性、折れ難さ、施工現場での取り扱い易さの点で、有機繊維または無機繊維が好ましく、有機繊維がより好ましい。パラ系アラミド繊維としては、例えば、ポリパラフェニレンテレフタルアミド繊維、コポリパラフェニレン−３，４’−オキシジフェニレンテレフタルアミド繊維などを挙げることができ、これらのパラ系アラミド繊維の中でも、高弾性率である点でポリパラフェニレンテレフタルアミド繊維が特に好ましい。
【００４４】
ＰＰＴＡ繊維複合体および高強度繊維は、単糸繊度０．５〜７ｄｔｅｘであることが、樹脂含浸性、施工現場での裁断など取り扱い易さの点で好ましい。
【００４５】
補強用繊維シートの糸繊度は、単位幅あたりの繊維密度と織編物の強力維持とのバランスを考慮すると、１，５００〜５，０００ｄｔｅｘが好ましい。１，５００ｄｔｅｘ以上であれば、樹脂含浸性が良好でかつ高耐力の織物を得ることができ、また５，０００ｄｔｅｘ以下であれば、製織性や織物としての特性を損なうことがない。
【００４６】
織編物のカバーファクター（ＣＦ）は、下記式（ＩＩ）で求められる。織編物を構成するたて糸とよこ糸がその投影面をカバーしている程度を表す。カバーファクターが高いほど、織編物を構成する繊維密度は高い。
【００４７】
2018172823.tif 000005
ＣＦ：織編物カバーファクター
Ｄｗ：たて糸繊度（ｄｔｅｘ）
Ｄｆ：よこ糸繊度（ｄｔｅｘ）
Ｎｗ：たて糸密度（本／ｃｍ）
Ｎｆ：よこ糸密度（本／ｃｍ）
【００４８】
本発明の補強用繊維シートのカバーファクターは、９００以上であることが好ましく、より好ましくは９００〜２，３００、更に好ましくは１，０００〜２，０００である。カバーファクターが９００以上であれば、樹脂含浸シートに相応の耐力を付与することができ、また、カバーファクターが２，３００以下であれば、作業効率に影響を及ぼすことなく樹脂含浸性を付与することができる。
【００４９】
補強用繊維シートは、たて糸とよこ糸の交錯率が比較的高い織編物に対しても樹脂含浸性が良いため、補強用繊維シートの取り扱い時などにおいてたて・よこ糸がずれる“目ずれ”が生じにくい。織物組織としては、平織り、綾織り、朱子織り、バスケット織り、模紗織りなどが好ましく、製織性に優れる平織り繊維シートを用いることができる。編物組織としては、よこ編、たて編のいずれでも良く、よこ編は平編、ゴム編、パール編、多軸編物などが好ましい。
【実施例】
【００５０】
以下に実施例を挙げて本発明をさらに具体的に説明するが、本発明はそれらに限定されるものではない。なお、補強用繊維シートの特性評価は以下の方法により行った。
【００５１】
（１）繊維シートの耐力
次の方法により試験片を調製し、ＪＩＳ  Ｋ  ７０７３「炭素繊維強化プラスチックの試験方法」に準拠して測定した。測定値は、繊維シート幅１ｍの引張強さに換算し、繊維シートの耐力とした。
（試験片の調製）
住友ゴム工業（株）製のグリップボンドＧＢ−３５（エポキシ系樹脂）を、主剤と硬化剤を仕様書に従って混合し、離型フィルムの上に繊維シート目付量と同重量の樹脂を下塗りし、その上に繊維シートを貼り付けて繊維シートに樹脂を含浸させた後、繊維シートの目付の４割の樹脂で上塗りして樹脂含浸試験片を作製する。室温で５日間放置し、樹脂の硬化を確認した後、離型フィルムより樹脂含浸した繊維シートを取出す。これを幅１２．５ｍｍ、長さ２００ｍｍの試験片にカットし、つかみ間隔１００ｍｍで引っ張り試験する。
【００５２】
（２）樹脂含浸性
住友ゴム工業（株）製のグリップボンドＧＢ−３５（エポキシ系樹脂）を、主剤と硬化剤を仕様書に従って混合し、離型フィルムの上に繊維シート目付量の１．４倍の重量の樹脂を下塗りし、その上に２０×２０ｃｍの繊維シートをのせ、幅１０ｃｍの金属ローラを用い、２ｋｇの荷重下で３回往復させた後、放置する。樹脂は、繊維シート下側から表面に向かって浸み出し、シート表面が濡れたようになる。５分後にシート表面への樹脂含浸を観察し、以下の基準で判定する。
○；シート表面への樹脂の浸み出しがシート表面の９０％以上。
×：シート表面への樹脂の浸み出しがシート表面の９０％未満。
【００５３】
（実施例１〜３）
ＰＰＴＡ（分子量約２０，０００）１ｋｇを４ｋｇの濃硫酸に溶解し、直径０．１ｍｍのホールを１，０００個有する口金からせん断速度３０，０００ｓｅｃ−１となるよう吐出し、４℃の水中に紡糸した後、１０％の水酸化ナトリウム水溶液で、１０℃×１５秒の条件で中和処理し、その後、１１０℃×１５秒間熱処理をして、水分率３５％の乾燥前のＰＰＴＡ繊維（水分率０％換算のとき総繊度１，６７０ｄｔｅｘ）を調製した。
【００５４】
このＰＰＴＡ繊維に、硬化性エポキシ化合物としてソルビトールポリグリシジルエーテルを４０部、相溶化剤としてジエチレングリコールモノ２−エチルヘキシルエーテル６０部、硬化剤としてラウリルアミンエチレンオキサイド１０モル付加体５部を含有する薬剤原液を付与し、硬化性エポキシ化合物と相溶化剤と硬化剤をＰＰＴＡ繊維に浸透・含浸させた後、ボビンに巻き取り、水分率３５％のＰＰＴＡ繊維複合体を製造した。含浸量（対絶乾繊維重量換算）は、硬化性エポキシ化合物が０．５％、相溶化剤が０．５％、硬化剤が０．０６％であった。
【００５５】
この後、このＰＰＴＡ繊維複合体をボビンから巻き出し、コンピュートリータ処理機（リッツラー社製）を用いて、３．９Ｎの張力での緊張下１３０℃２０秒間、加熱乾燥・エージングして巻き取り、水分率が６．９％のＰＰＴＡ繊維複合体（単繊維繊度１．６７ｄｔｅｘ）を得た。
【００５６】
得られたＰＰＴＡ繊維複合体の糸条を２本引き揃えたものに、５０（回／ｍ）の撚りを加えて、たて糸およびよこ糸とした。レピア織機により、織物組織４枚朱子（２×２）、４枚朱子（４×４）および２／２綾織り（４×４）を製織した。
【００５７】
（比較例１）
パラ系アラミド繊維糸条（東レ・デュポン社製、商品名：Ｋｅｖｌａｒ（登録商標）、単繊維繊度１．６７ｄｔｅｘ、フィラメント数１，０００、引張強さ２０．３ｃＮ／ｄｔｅｘ）を２本引き揃えたものを用い、実施例１と同様の方法で織物組織２／２綾織り（４×４）を製織した。
【００５８】
（実施例４）
たて糸に実施例１で製造したＰＰＴＡ繊維複合体の糸条を用い、よこ糸に比較例１のパラ系アラミド繊維糸条を用いて、２／２綾織り（４×４）を製織した。
【００５９】
以上の結果を表１に示す。
【００６０】
【表１】
2018172823.tif 000006
【００６１】
表１から、たて・よこ糸に、硬化性エポキシ化合物を含浸させたＰＰＴＡ繊維複合体を用いた織物は、硬化性エポキシ化合物を含浸させていないパラ系アラミド繊維を用いた織物と比べて耐力が同等で、樹脂含浸性が向上していることが分かる。
【産業上の利用可能性】
【００６２】
本発明の補強用繊維シートは、樹脂含浸性に優れ、パラ系アラミド繊維と同等の耐力を有するため、特にコンクリート製建造物の床版や壁面など作業効率が要求される建造物の補強に有用である。